(57)【特許請求の範囲】
【請求項１】
［（テトラヒドロ−２Ｈ−ピラン−２−イル）オキシ］メチル基を有する、下記一般式（１）で表されるテトラヒドロピラニル化合物。
【化１】
0005673054.tif 000036
（式中、Ｒ1、Ｒ5は、水素原子、メチル基、又はエチル基を表し、Ｒ2〜Ｒ4のうち、一つは［（テトラヒドロ−２Ｈ−ピラン−２−イル）オキシ］メチル基を表し、残りの二つは水素原子、メチル基、又はエチル基を表す。Ｒ6〜Ｒ15は、水素原子、メチル基、エチル基、メチル基を有してもよいフェニル基、又は置換基を有してもよいスチリル基を表す。ｌ＋ｍ＋ｎ＝３であり、ｌは１〜３の整数、ｍとｎは０又は１の整数を表す。また、ｌ＝２又は３のとき、［  ］内の各々のベンゼン環の置換基は同一でも異なっていてもよい。）
【請求項２】
請求項１記載のテトラヒドロピラニル化合物からなることを特徴とする電荷輸送材料。
【発明の詳細な説明】
【技術分野】
【０００１】
本発明は、電荷輸送材料として有用なテトラヒドロピラニル化合物に関する。
【背景技術】
【０００２】
近年、有機感光体（ＯＰＣ）は良好な性能、様々な利点から、複写機、ファクシミリ、レーザープリンタ及びこれらの複合機に多く用いられている。この理由としては、例えば（１）光吸収波長域の広さ及び吸収量の大きさ等の光学特性、（２）高感度、安定な帯電特性等の電気的特性、（３）材料の選択範囲の広さ、（４）製造の容易さ、（５）低コスト、（６）無毒性、等が挙げられる。
最近では、電子写真装置の高速化あるいは装置の小型化に伴う感光体の小径化によって、感光体の高速応答性ならびに安定性がより一層重要な課題となっている。高温高湿条件など、様々な環境下で感光体を使用することを想定した場合、電荷輸送層中の低分子電荷輸送材料が結晶化または相分離し、結果としてクラックを生じ、画像欠陥の原因となることが予想される。そのため、電荷輸送層にクラックが起こりにくい、すなわち他の組成物との相溶性がよく、電荷輸送材料そのものが結晶化しにくい感光体が必要とされるようになってきた。電荷輸送材料としては、トリフェニルアミン構造を有する化合物が知られているが、これらの材料は結晶化しやすく、感光体にクラックが起こりやすい。
【０００３】
そこで、トリフェニルアミン構造を有する電荷輸送材料に、テトラヒドロピラニル基を導入し、感光層塗布液中での析出物やゲル化が発生しにくく、塗布液のポットライフに優れ、電子写真感光体の電気特性を十分に向上させることが可能なものとして、例えば特許文献１に、テトラヒドロピラニル基を酸素原子を介して導入したものやオキシプロピル基を介して導入したものが開示されている。
しかし、特許文献１に記載されているテトラヒドロピラニル化合物は、テトラヒドロピラニル基が酸素原子を介して直接Ｎ−フェニル環に結合しているので、電荷輸送特性が落ちる。また、オキシプロピル基を介した場合、電荷輸送材料が低粘性化し、高温高湿時に表面に遊離しやすく、感光体表面が低抵抗化し、結果として画像流れしやすくなるという問題があった。
従って、これらの技術では、有機電子写真感光体に求められる電気的な特性、耐クラック性をも含めた総合的な耐久性を十二分に満足するには至っていない。
【発明の概要】
【発明が解決しようとする課題】
【０００４】
本発明は、塗膜安定性を向上させることができ、かつ、電気特性の低下や高温高湿下での画像流れなどの副作用が少ない電荷輸送材料を提供することを目的とする。
【課題を解決するための手段】
【０００５】
本発明者らは鋭意検討を行なった結果、[(テトラヒドロ−２Ｈ−ピラン−２−イル)オキシ]メチル基を導入したトリフェニルアミン化合物が上記課題を解決することができることを見出し本発明に至った。
即ち、本発明は以下の通りである。
【０００６】
（１）［（テトラヒドロ−２Ｈ−ピラン−２−イル）オキシ］メチル基を有する、下記一般式（１）で表されるテトラヒドロピラニル化合物。
【化１】
0005673054.tif 000002
（式中、Ｒ1、Ｒ5は、水素原子、メチル基、又はエチル基を表し、Ｒ2〜Ｒ4のうち、一つは［（テトラヒドロ−２Ｈ−ピラン−２−イル）オキシ］メチル基を表し、残りの二つは水素原子、メチル基、又はエチル基を表す。Ｒ6〜Ｒ15は、水素原子、メチル基、エチル基、メチル基を有してもよいフェニル基、又は置換基を有してもよいスチリル基を表す。ｌ＋ｍ＋ｎ＝３であり、ｌは１〜３の整数、ｍとｎは０又は１の整数を表す。また、ｌ＝２又は３のとき、［  ］内の各々のベンゼン環の置換基は同一でも異なっていてもよい。）
（２）前記（１）記載のテトラヒドロピラニル化合物からなることを特徴とする電荷輸送材料。
【発明の効果】
【０００７】
本発明のテトラヒドロピラニル化合物は、トリフェニルアミン化合物に[(テトラヒドロ−２Ｈ−ピラン−２−イル)オキシ]メチル基を導入しているので、塗膜安定性を向上させることができ、かつ、電気特性の低下や高温高湿下での画像流れなどの副作用が少ない。
【図面の簡単な説明】
【０００８】
【図１】本発明の実施例１において得られた化合物の赤外吸収スペクトル図（液膜法）である。横軸は波数（ｃｍ-1）を示し、縦軸は透過度（％）を示す。
【図２】本発明の実施例２において得られた化合物の赤外吸収スペクトル図（液膜法）である。横軸は波数（ｃｍ-1）を示し、縦軸は透過度（％）を示す。
【図３】本発明の実施例３において得られた化合物の赤外吸収スペクトル図（液膜法）である。横軸は波数（ｃｍ-1）を示し、縦軸は透過度（％）を示す。
【図４】本発明の実施例４において得られた化合物の赤外吸収スペクトル図（液膜法）である。横軸は波数（ｃｍ-1）を示し、縦軸は透過度（％）を示す。
【図５】本発明の実施例５において得られた化合物の赤外吸収スペクトル図（液膜法）である。横軸は波数（ｃｍ-1）を示し、縦軸は透過度（％）を示す。
【図６】本発明の実施例６において得られた化合物の赤外吸収スペクトル図（液膜法）である。横軸は波数（ｃｍ-1）を示し、縦軸は透過度（％）を示す。
【発明を実施するための形態】
【０００９】
以下、本発明の詳細を説明する。
本発明は、下記一般式（１）で表されるテトラヒドロピラニル化合物に関する。
【化１】
0005673054.tif 000003
（式中、Ｒ1、Ｒ5は、水素原子、メチル基、又はエチル基を表し、Ｒ2〜Ｒ4のうち、一つは［（テトラヒドロ−２Ｈ−ピラン−２−イル）オキシ］メチル基を表し、残りの二つは水素原子、メチル基、又はエチル基を表す。Ｒ6〜Ｒ15は、水素原子、メチル基、エチル基、メチル基を有してもよいフェニル基、又は置換基を有してもよいスチリル基を表す。ｌ＋ｍ＋ｎ＝３であり、ｌは１〜３の整数、ｍとｎは０又は１の整数を表す。また、ｌ＝２又は３のとき、［  ］内の各々のベンゼン環の置換基は同一でも異なっていてもよい。）
【００１０】
なお、本発明において、テトラヒドロピラニル基とは以下に示すテトラヒドロ−２Ｈ−ピラン−２−イル基を指し、テトラヒドロピラニル化合物はテトラヒドロ−２Ｈ−ピラン−２−イル基を有する化合物と定義するものとする。
【化２】
0005673054.tif 000004
【００１１】
本発明のテトラヒドロピラニル化合物は、トリフェニルアミン化合物に[(テトラヒドロ−２Ｈ−ピラン−２−イル)オキシ]メチル基を導入しているので、塗膜安定性を向上させることができ、かつ、電気特性の低下や高温高湿下での画像流れなどの副作用が少ない電荷輸送材料となる。
【００１２】
より具体的には、
（１）テトラヒドロピラニル基はシクロへキシル基の２位が酸素原子に置換された構造であり、立体的にかさ高いために、電荷輸送材料の結晶化を抑制することが出来る。
（２）また、エーテル結合を持つので、ポリカーボネート等の結着樹脂との相溶性が高くなる。
（３）本発明における新規テトラヒドロピラニル化合物は、テトラヒドロピラニル基が、オキシメチレン基を介して電荷輸送性のＮ−フェニル環に結合することにより、電気特性の低下および電荷輸送材料の低粘性化を抑えることができ、上記の効果が発生する。ここで、エーテル結合部の酸素原子が電荷輸送性のＮ−フェニル環に直接結合すると、電荷輸送材料のドナー性が低下し、電気特性が低下する。一方、オキシプロピル基を介すると電気特性の低下は抑制できるが、電荷輸送材料が低粘性化するため、高温高湿環境において表面に遊離しやすく、表面が低抵抗化し、結果として画像流れが発生する。
従って、本発明のテトラヒドロピラニル化合物は、有機電子写真感光体、有機発光素子、有機ＴＦＴ、有機太陽電池等の有機電荷輸送材料を用いた有機半導体デバイスに使用される電荷輸送材料として有用である。
【００１３】
前記一般式（１）で表される本発明のテトラヒドロピラニル化合物の具体例を以下に示すが、本発明は何らこれら例示の化合物のみに限定されるものではない。
【化３】
0005673054.tif 000005
【００１４】
【化４】
0005673054.tif 000006
【００１５】
本発明のテトラヒドロピラニル化合物は、例えば、以下の手順でアルデヒド化合物を合成し、得られたアルデヒド化合物を水素化ホウ素ナトリウム等の還元剤により反応させてメチロール化合物を合成し、得られたメチロール化合物とジヒドロ−２Ｈ−ピランとを反応させる以下の製造方法により容易に合成することができる。また、アミン化合物とテトラヒドロピラニル基を有するハロゲン化合物のウルマン反応等によっても、テトラヒドロピラニル化合物を容易に合成することができる。
【００１６】
＜アルデヒド化合物の合成＞
下記反応式に示すように電荷輸送性化合物を原料とし、これを従来知られている方法（例えばビルスマイヤー反応）を用いてホルミル化し、アルデヒド化合物を合成することができる。特許第３９４３５２２号記載のホルミル化等が挙げられる。
【化５】
0005673054.tif 000007
（Ｒ1、Ｒ2は互いに同一でも異なっていてもよく、水素原子、メチル基、エチル基、メチル基を有してもよいフェニル基、又は置換基を有してもよいスチリル基を表す。Ｒ3は水素原子、メチル基、又はエチル基を表す。ｌ＋ｍ＋ｎ＝３であり、ｌは１〜３の整数、ｍとｎは０又は１の整数を表す。また、ｌ＝２又は３のとき、［  ］内の各々のベンゼン環の置換基は同一でも異なっていてもよい。）
すなわち、上記の具体的なホルミル化の方法としては、塩化亜鉛／オキシ塩化リン／ジメチルホルムアルデヒドを用いた方法が有効であるが、本発明のテトラヒドロピラニル化合物の中間体であるアルデヒド化合物を得るための合成方法は、これらに限定されるものではない。
【００１７】
＜メチロール化合物の合成＞
下記反応式に示すようにアルデヒド化合物を製造中間体とし、これを従来知られている還元方法を用いてメチロール化合物を合成することができる。
【化６】
0005673054.tif 000008
すなわち、上記の具体的な還元方法としては、水素化ホウ素ナトリムを用いた方法が有効であるが、本発明のテトラヒドロピラニル化合物の中間体であるメチロール化合物を得るための合成方法は、これらに限定されるものではない。具体的な合成例については後述の実施例に示す。
【００１８】
＜テトラヒドロピラニル化合物の合成（１）＞
下記反応式に示すようにメチロール化合物を製造中間体とし、これをジヒドロ−２Ｈ−ピランとを反応させて、テトラヒドロピラニル化合物を合成することができる。
【化７】
0005673054.tif 000009
すなわち、上記の具体的な合成方法としては、ジヒドロ−２Ｈ−ピランを用いた方法が有効であるが、本発明のテトラヒドロピラニル化合物を得るための合成方法は、これらに限定されるものではない。具体的な合成例については後述の実施例に示す。
【００１９】
＜テトラヒドロピラニル化合物の合成（２）＞
下記反応式に示すようにアミン化合物と[(テトラヒドロ−２Ｈ−ピラン−２−イル)オキシ]メチル基を有するハロゲン化合物を製造中間体とし、これを従来知られている合成方法を用いてテトラヒドロピラニル化合物を合成することができる。尚、以下の[(テトラヒドロ−２Ｈ−ピラン−２−イル)オキシ]メチル基を有するハロゲン化合物において、[(テトラヒドロ−２Ｈ−ピラン−２−イル)オキシ]メチル基の結合位置はハロゲンに対してメタ位またはパラ位である。
【化８】
0005673054.tif 000010
すなわち、上記の具体的な合成方法としては、ウルマン反応等を用いた方法が有効であるが、本発明のテトラヒドロピラニル化合物を得るための合成方法は、これらに限定されるものではない。具体的な合成例については後述の実施例に示す。
【実施例】
【００２０】
以下、合成例および応用例を挙げて本発明を更に詳細に説明するが、本発明はこれら実施例に限定されるものではない。尚、部は質量部を表す。
【００２１】
［実施例１］
合成例１（例示テトラヒドロピラニル化合物III−１の製造原料として用いたメチロール化合物の合成）
【化９】
0005673054.tif 000011
トリス（４−ホルミルフェニル）アミン：６．６５ｇ、エタノール：１５０ｍｌを四つ口フラスコに入れる。室温下にて撹拌し、水素化ホウ素ナトリウム：３．６３ｇを投下。そのまま４時間撹拌継続。酢酸エチルにて抽出し、硫酸マグネシウムにて脱水し、活性白土＆シリカゲルにて吸着処理を行なった。濾過、洗浄、濃縮により、アモルファス状物質が得られた。ｎ−ヘキサンにて分散し、濾過、洗浄、乾燥にて取り出し、目的物を得た。（収量６．０ｇ、薄黄白色アモルファス）
【００２２】
合成例２（例示テトラヒドロピラニル化合物III−１の合成）
【化１０】
0005673054.tif 000012
上記合成例１で得られた中間体メチロール化合物：３．４ｇ、３，４−ジヒドロ−２Ｈ−ピラン：４．６５ｇ、テトラヒドロフラン：１００ｍｌを四つ口フラスコに入れる。５℃にて撹拌し、パラトルエンスルホン酸：５８ｍｇを投下。室温下にて、５時間撹拌継続。酢酸エチルにて抽出し、硫酸マグネシウムにて脱水し、活性白土＆シリカゲルにて吸着処理を行なった。濾過、洗浄、濃縮により、黄色オイル状物質が得られた。シリカゲルカラム精製（トルエン／酢酸エチル＝５／１）を行ない、単離し、目的物を得た。（収量２．７ｇ、薄黄色オイル状物）
図１に、実施例１で得られたテトラヒドロピラニル化合物の赤外吸収スペクトル図（液膜法）を示す。
【００２３】
［実施例２］
合成例３（例示テトラヒドロピラニル化合物中間体の合成（１））
【化１１】
0005673054.tif 000013
４−ブロモベンジルアルコール：５０．４３ｇ、３，４−ジヒドロ−２Ｈ−ピラン：４５．３５ｇ、テトラヒドロフラン：１５０ｍｌを四つ口フラスコに入れる。５℃にて撹拌し、パラトルエンスルホン酸：０．５１２ｇを投下。室温下にて、２時間撹拌継続。酢酸エチルにて抽出し、硫酸マグネシウムにて脱水し、活性白土＆シリカゲルにて吸着処理を行なった。濾過、洗浄、濃縮により、目的物を得た。（収量７２．５０ｇ、無色オイル状物）
【００２４】
合成例４（例示テトラヒドロピラニル化合物II−１の合成）
【化１２】
0005673054.tif 000014
アニリン：０．５５８ｇ、上記合成例３で得られた中間体化合物：３．９１ｇ、ビス（トリ-t-ブトキシホスフィン）パラジウム：３０．６ｍｇ、ターシャルブトキシナトリウム：２．３１ｇ、ｏ−キシレン：２０ｍｌを四つ口フラスコに入れる。アルゴンガス雰囲気下、室温にて撹拌。１００℃にて１時間撹拌継続。酢酸エチルにて希釈し、硫酸マグネシウム、活性白土を入れ、撹拌。濾過、洗浄、濃縮を行ない、黄色オイル状物が得られた。シリカゲルカラム精製（ＭＤＣ／ｎ−ヘキサン＝２０／１）を行ない、単離し、目的物を得た。（収量１．０３ｇ、薄黄色オイル状物）
図２に、実施例２で得られたテトラヒドロピラニル化合物の赤外吸収スペクトル図（液膜法）を示す。
【００２５】
［実施例３］
合成例５（例示テトラヒドロピラニル化合物中間体の合成（２））
【化１３】
0005673054.tif 000015
３−ブロモベンジルアルコール：２５．２１ｇ、３，４−ジヒドロ−２Ｈ−ピラン：２２．５０ｇ、テトラヒドロフラン：５０ｍｌを四つ口フラスコに入れる。５℃にて撹拌し、パラトルエンスルホン酸：０．２５９ｇを投下。室温下にて、１時間撹拌継続。酢酸エチルにて抽出し、硫酸マグネシウムにて脱水し、活性白土＆シリカゲルにて吸着処理を行なった。濾過、洗浄、濃縮により、目的物を得た。（収量３６．８４ｇ、無色オイル状物）
【００２６】
合成例６（例示テトラヒドロピラニル化合物II−５の合成）
【化１４】
0005673054.tif 000016
アニリン：１．１２ｇ、上記合成例５で得られた中間体化合物：７．８１ｇ、ビス（トリ-t-ブトキシホスフィン）パラジウム：６１．３ｍｇ、ターシャルブトキシナトリウム：４．６１ｇ、ｏ−キシレン：１００ｍｌを四つ口フラスコに入れる。アルゴンガス雰囲気下、室温にて撹拌。１００℃にて１時間撹拌継続。酢酸エチルにて希釈し、硫酸マグネシウム、活性白土を入れ、撹拌。濾過、洗浄、濃縮を行ない、黄色オイル状物が得られた。シリカゲルカラム精製（ＭＤＣ）を行ない、単離し、目的物を得た。（収量３．２４ｇ、薄黄色オイル状物）
図３に、実施例３で得られたテトラヒドロピラニル化合物の赤外吸収スペクトル図（液膜法）を示す。
【００２７】
［実施例４］
合成例７（例示テトラヒドロピラニル化合物Ｉ−２の合成）
【化１５】
0005673054.tif 000017
４,４’−ジトリルアミン：５．９１ｇ、上記合成例３で得られた中間体化合物：９．７６１ｇ、ビス（トリ−ｔ−ブトキシホスフィン）パラジウム：７６．６ｍｇ、ターシャルブトキシナトリウム：５．７６ｇ、ｏ−キシレン：５０ｍｌを四つ口フラスコに入れる。アルゴンガス雰囲気下、室温にて撹拌。１００℃にて１時間撹拌継続。酢酸エチルにて希釈し、硫酸マグネシウム、活性白土を入れ、撹拌。濾過、洗浄、濃縮を行ない、黄色オイル状物が得られた。シリカゲルカラム精製（ヘキサン／酢酸エチル＝６／１）を行ない、単離し、目的物を得た。（収量９．３ｇ、薄黄色オイル状物）
図４に、実施例４で得られたテトラヒドロピラニル化合物の赤外吸収スペクトル図（液膜法）を示す。
【００２８】
［実施例５］
合成例８（例示テトラヒドロピラニル化合物Ｉ−５の合成）
【化１６】
0005673054.tif 000018
４−フェニル−Ｎ−ｐ−トリルアニリン：１．５６ｇ、上記合成例３で得られた中間体化合物：１．９５ｇ、ビス（トリ-t-ブトキシホスフィン）パラジウム：１５．３ｍｇ、ターシャルブトキシナトリウム：１．１５ｇ、ｏ−キシレン：１０ｍｌを四つ口フラスコに入れる。アルゴンガス雰囲気下、室温にて撹拌。１００℃にて１時間撹拌継続。酢酸エチルにて希釈し、硫酸マグネシウム、活性白土を入れ、撹拌。濾過、洗浄、濃縮を行ない、黄色オイル状物が得られた。シリカゲルカラム精製（ＭＤＣ／シクロヘキサン＝２／１）を行ない、単離し、目的物を得た。（収量２．５４ｇ、薄黄色オイル状物）
図５に、実施例５で得られた化合物の赤外吸収スペクトル図（液膜法）を示す。
【００２９】
［実施例６］
合成例９（例示テトラヒドロピラニル化合物Ｉ−７の合成）
【化１７】
0005673054.tif 000019
４−（２，２−ジフェニルビニル）−Ｎ−ｐ−トリルアニリン：２．１７ｇ、上記合成例３で得られた中間体化合物：１．９５ｇ、ビス（トリ-t-ブトキシホスフィン）パラジウム：１５．３ｍｇ、ターシャルブトキシナトリウム：１．１５ｇ、ｏ−キシレン：１０ｍｌを四つ口フラスコに入れる。アルゴンガス雰囲気下、室温にて撹拌。１００℃にて１時間撹拌継続。酢酸エチルにて希釈し、硫酸マグネシウム、活性白土を入れ、撹拌。濾過、洗浄、濃縮を行ない、黄色オイル状物が得られた。シリカゲルカラム精製（ＭＤＣ／シクロヘキサン＝１／１）を行ない、単離し、目的物を得た。（収量２．０１ｇ、黄色オイル状物）
図６に、実施例６で得られた化合物の赤外吸収スペクトル図（液膜法）を示す。
【００３０】
＜画像品質評価＞
［実施例７］（応用例１）
アルミニウムシリンダー上に下記組成の下引き層塗工液、電荷発生層塗工液、および電荷輸送層塗工液を、浸漬塗工によって順次塗布、乾燥し、３．５μｍの下引き層、０．２μｍの電荷発生層、２３μｍの電荷輸送層を形成した（感光体（１））。
◎下引き層塗工液
二酸化チタン粉末（タイベークＣＲ−ＥＬ：石原産業製）：      ４００部
メラミン樹脂（スーパーベッカミンG821-60：大日本インキ製）：   ６５部
アルキッド樹脂（ベッコライトM6401-50：大日本インキ製）：   １２０部
２−ブタノン：                                              ４００部
【００３１】
◎電荷発生層塗工液
下記構造のフルオレノン系ビスアゾ顔料：                        １２部
【化１８】
0005673054.tif 000020
ポリビニルブチラール（ＸＹＨＬ：ユニオンカーバイド製）：        ５部
２−ブタノン：                                              ２００部
シクロヘキサノン：                                          ４００部
◎電荷輸送層塗工液
ポリカーボネート樹脂（Ｚポリカ：帝人化成製）：                １０部
例示テトラヒドロピラニル化合物III−１：                       １０部
テトラヒドロフラン：                                        １００部
【００３２】
［実施例８］（応用例２）
実施例７における例示テトラヒドロピラニル化合物III−１を、例示テトラヒドロピラニル化合物II−１に変えた以外は、実施例７と同様にして感光体（２）を作製した。
［実施例９］（応用例３）
実施例７における例示テトラヒドロピラニル化合物III−１を、例示テトラヒドロピラニル化合物Ｉ−２に変えた以外は、実施例７と同様にして感光体（３）を作製した。
【００３３】
［比較例１］
実施例７における例示テトラヒドロピラニル化合物III−１を、次に示す化合物（Ｉ）に変えた以外は、実施例７と同様にして感光体（４）を作製した。
【化１９】
0005673054.tif 000021
【００３４】
［比較例２］
実施例７における例示テトラヒドロピラニル化合物III−１を、次に示す化合物（II）に変えた以外は、実施例７と同様にして感光体（５）を作製した。
【化２０】
0005673054.tif 000022
【００３５】
［比較例３］
実施例７における例示テトラヒドロピラニル化合物III−１を、次に示す化合物（III）に変えた以外は、実施例７と同様にして感光体（６）を作製した。
【化２１】
0005673054.tif 000023
【００３６】
［比較例４］
実施例７における例示テトラヒドロピラニル化合物III−１を、次に示す化合物（IV）に変えた以外は、実施例７と同様にして感光体（７）を作製した。
【化２２】
0005673054.tif 000024
【００３７】
［比較例５］
実施例７における例示テトラヒドロピラニル化合物III−１を、次に示す化合物（Ｖ）に変えた以外は、実施例７と同様にして感光体（８）を作製した。
【化２３】
0005673054.tif 000025
【００３８】
［比較例６］
実施例７における例示テトラヒドロピラニル化合物III−１を、次に示す化合物（VI）に変えた以外は、実施例７と同様にして感光体（９）を作製した。
【化２４】
0005673054.tif 000026
【００３９】
上記により得られた感光体（１）〜（９）を画像形成装置（ｉｍａｇｉｏ  ＭＦ７０７０、株式会社リコー製） に搭載し、露光量を適正化した後、初期帯電電位を−８５０Ｖに設定し、高温高湿環境（３０℃−９０％ＲＨ）において、初期画像の実写評価を行なった。
※画像評価基準  ：  ○：異常なし、×：画像流れ発生、実用化できない
結果を表１に示す。
【００４０】
【表１】
0005673054.tif 000027
テトラヒドロピラニル基がオキシプロピル基を介してベンゼン環に結合した化合物（VI）では、画像流れが生じた。
【００４１】
＜電荷輸送性評価＞
実施例１０（応用例４）
アルミ板上に下記組成の下引き層用塗工液、電荷発生層用塗工液、電荷輸送層用塗工液を順次、塗布、乾燥することにより、０．３μｍの下引き層、０．３μｍの電荷発生層、２０μｍの電荷輸送層を形成して感光体（１０）を作製した。
◎下引き層用塗工液
ポリアミド樹脂（ＣＭ−８０００：東レ社製）：                  ２部
メタノール：                                                ４９部
ブタノール：                                                ４９部
【００４２】
◎電荷発生層用塗工液
下記構造式のビスアゾ顔料：                                ２．５部
【化２５】
0005673054.tif 000028
ポリビニルブチラール（ＸＹＨＬ：ＵＣＣ社製）：            ０．５部
シクロヘキサノン：                                        ２００部
メチルエチルケトン：                                        ８０部
◎電荷輸送層用塗工液
ビスフェノールＺポリカーボネート
（パンライトＴＳ−２０５０、帝人化成社製）：                １０部
電荷輸送性化合物（例示テトラヒドロピラニル化合物III−１）： １０部
テトラヒドロフラン：                                        ８０部
１％シリコーンオイルのテトラヒドロフラン溶液
（ＫＦ−５０−１００ＣＳ、信越化学工業社製）：            ０．２部
【００４３】
実施例１１（応用例５）
実施例１０における例示テトラヒドロピラニル化合物III−１を、例示テトラヒドロピラニル化合物II−１に変えた以外は、実施例１０と同様にして感光体（１１）を作製した。
実施例１２（応用例６）
実施例１０における例示テトラヒドロピラニル化合物III−１を、例示テトラヒドロピラニル化合物Ｉ−２に変えた以外は、実施例１０と同様にして感光体（１２）を作製した。
【００４４】
比較例７
実施例１０における例示テトラヒドロピラニル化合物III−１を、次に示す化合物（Ｉ）に変えた以外は、実施例１０と同様にして感光体（１３）を作製した。
【化２６】
0005673054.tif 000029
【００４５】
比較例８
実施例１０における例示テトラヒドロピラニル化合物III−１を、次に示す化合物（II）に変えた以外は、実施例１０と同様にして感光体（１４）を作製した。
【化２７】
0005673054.tif 000030
【００４６】
比較例９
実施例１０における例示テトラヒドロピラニル化合物III−１を、次に示す化合物（III）に変えた以外は、実施例１０と同様にして感光体（１５）を作製した。
【化２８】
0005673054.tif 000031
【００４７】
比較例１０
実施例１０における例示テトラヒドロピラニル化合物III−１を、次に示す化合物（IV）に変えた以外は、実施例１０と同様にして感光体（１６）を作製した。
【化２９】
0005673054.tif 000032
【００４８】
比較例１１
実施例１０における例示テトラヒドロピラニル化合物III−１を、次に示す化合物（Ｖ）に変えた以外は、実施例１０と同様にして感光体（１７）を作製した。
【化３０】
0005673054.tif 000033
【００４９】
比較例１２
実施例１０における例示テトラヒドロピラニル化合物III−１を、次に示す化合物（VI）に変えた以外は、実施例１０と同様にして感光体（１８）を作製した。
【化３１】
0005673054.tif 000034
【００５０】
上記により得られた感光体（１０）〜（１８）について、市販の静電複写紙試験装置［（株）川口電機製作所製ＥＰＡ−８２００型］を用い、半減露光量と残留電位から電荷輸送性を評価した。すなわち、暗所で−６ｋＶのコロナ放電により−８００Ｖに帯電せしめた後、タングステンランプ光を感光体表面での照度が４．５ｌｕｘになるように照射して、電位が１／２になるまでの時間（秒）を求め、半減露光量Ｅ1/2 (ｌｕｘ・ｓｅｃ)を算出した。また、露光３０秒後の残留電位（−Ｖ）を求めた。なお、半減露光量が小さいほど感度が良く、残留電位が小さいほど電荷のトラップが少ないことを表す。結果を表２に示す。
【００５１】
＜耐ソルベントクラック性評価＞
上記感光体（１０）〜（１８）の表面１０ｍｍ×１０ｍｍに指脂を付着させ、４５℃／４３％ＲＨの暗所環境下に１週間放置させてのち顕微鏡にてソルベントクラックの有無を観察した。
※クラック評価  ：
○：発生なし、△：５本未満の発生、×：５本以上（ほぼ全面クラック）の発生
結果を表２に示す。
【００５２】
【表２】
0005673054.tif 000035
【００５３】
上記評価結果から、テトラヒドロピラニル基を有していない電荷輸送性化合物（Ｉ）、（II）を用いた感光体（１３）、（１４）に比べて、本発明のテトラヒドロピラニル化合物を用いた感光体（１０）〜（１２）は遜色なく、半減露光量が小さく感度が良好であり、残留電位が無く電荷のトラップの無いことが明確であり良好な電荷輸送性を示すことが分かる。一方、テトラヒドロピラニル基が、直接電荷輸送性基に結合した化合物（III）、（IV）、（Ｖ）を用いた感光体（１５）〜（１７）では、感度の低下がみられた。
また、テトラヒドロピラニル基を有さない化合物（Ｉ）、（II）を用いた感光体（１３）、（１４）では、ほぼ全面にクラックが見られたのに対し、本発明のテトラヒドロピラニル化合物を用いた感光体（１０）〜（１２）はクラックが発生しなかった。
【００５４】
上記の画像品質評価、電荷輸送性評価、耐ソルベントクラック性評価から、トリフェニルアミン化合物が[(テトラヒドロ−２Ｈ−ピラン−２−イル)オキシ]メチル基を有することで、塗膜安定性を向上させることができ、かつ、電気特性の低下や高温高湿下での画像流れなどの副作用が少ない電荷輸送材料を提供することができる。
【先行技術文献】
【特許文献】
【００５５】
【特許文献１】特開２００６−０８４７１１号公報
【図１】
0005673054.tif 000037
【図２】
0005673054.tif 000038
【図３】
0005673054.tif 000039
【図４】
0005673054.tif 000040
【図５】
0005673054.tif 000041
【図６】
0005673054.tif 000042